(57)【要約】【課題】チタン含有ガラス基材の表面形状を制御する。【解決手段】チタン含有ガラス基材の表面に設定された加工対象面に、１パルス当たりの照射エネルギが、チタン含有ガラス基材表面がアブレーションまたは蒸発可能な値から２Ｊ／ｃｍ２の範囲、１パルス当たりの照射時間が１〜１００ｎｓｅｃ、パルス数が１〜１００００のレーザ光を照射して、加工対象面にレーザ光の照射部分に形成される照射形状と異なる微細構造を形成させることにより表面微細加工チタン含有ガラス基材を製造する。【選択図】  図１３
2006265082.tif 000002
【特許請求の範囲】
【請求項１】
チタン含有ガラス基材の表面に設定された加工対象面に、１パルス当たりの照射エネルギが、チタン含有ガラス基材表面がアブレーションまたは蒸発可能な値から２Ｊ／ｃｍ２の範囲、１パルス当たりの照射時間が１〜１００ｎｓｅｃ、パルス数が１〜１００００のレーザ光を照射して、加工対象面にレーザ光の照射部分に形成される照射形状と異なる微細構造を形成させることを特徴とする表面微細加工チタン含有ガラス基材の製造方法。
【請求項２】
前記チタン含有ガラス基材に加工対象面を複数個設定し、前記レーザ光の照射条件を加工対象面ごとに個別に設定することとした請求項１に記載の表面微細加工チタン含有ガラス基材の製造方法。
【請求項３】
表面微細加工を施す前記チタン含有ガラス基材の加工対象面およびその付近のチタン含有率を、酸化チタンに換算して１≦ＴｉＯ２≦４５（モル％）とした請求項１または２に記載の表面微細加工チタン含有ガラス基材の製造方法。
【請求項４】
前記微細構造の形成を、不活性ガス雰囲気下、１パルス当たりの照射エネルギが、チタン含有ガラス基材表面がアブレーションまたは蒸発可能な値から０．７Ｊ／ｃｍ２の範囲のレーザ光を照射することにより行ない、形成する前記微細構造を幅１０μｍ以下の凸部からなる凸部群を有する構造とした請求項１〜３のいずれか１項に記載の表面微細加工チタン含有ガラス基材の製造方法。
【請求項５】
前記凸部群を有する構造を、独立に存在する凸部からなる凸部群を有する構造とした請求項４に記載の表面微細加工チタン含有ガラス基材の製造方法。
【請求項６】
前記凸部群を有する構造を、山脈状または網目状に存在する凸部からなる凸部群を有する構造とした請求項４に記載の表面微細加工チタン含有ガラス基材の製造方法。
【請求項７】
前記不活性ガス雰囲気を、不活性ガスフロー雰囲気とした請求項４〜６のいずれか１項に記載の表面微細加工チタン含有ガラス基材の製造方法。
【請求項８】
前記不活性ガスを、ヘリウムガスまたは窒素ガスとした請求項４〜７のいずれか１項に記載の表面微細加工チタン含有ガラス基材の製造方法。
【請求項９】
前記凸部群に含まれる凸部のチタン含有率を、凸部周囲の谷部のチタン含有率よりも高くした請求項４〜８のいずれか１項に記載の表面微細加工チタン含有ガラス基材の製造方法。
【請求項１０】
前記凸部を、表面に結晶化酸化チタンを含有させた凸部とした請求項４〜９のいずれか１項に記載の表面微細加工チタン含有ガラス基材の製造方法。
【請求項１１】
前記結晶化酸化チタンをルチル型酸化チタンとした請求項１０に記載の表面微細加工チタン含有ガラス基材の製造方法。
【請求項１２】
請求項１〜１１のいずれか１項に記載の表面微細加工チタン含有ガラス基材の製造方法において、前記加工対象面に前記レーザ光を照射した後、さらにエッチング処理を施す表面微細加工チタン含有ガラス基材の製造方法。
【請求項１３】
前記エッチング処理により形成される前記微細構造を、幅１０μｍ以下の溝を有する構造とした請求項１２に記載の表面微細加工チタン含有ガラス基材の製造方法。
【請求項１４】
前記レーザ光を、エキシマレーザによるレーザ光とした請求項１〜１３のいずれか１項に記載の表面微細加工チタン含有ガラス基材の製造方法。
【請求項１５】
チタン含有ガラス基材の表面に設定された加工対象面に、１パルス当たりの照射エネルギが、チタン含有ガラス基材表面がアブレーションまたは蒸発可能な値から２Ｊ／ｃｍ２の範囲、１パルス当たりの照射時間が１〜１００ｎｓｅｃ、パルス数が１〜１００００のレーザ光を照射することにより、または該レーザ光の照射後さらにエッチング処理を施すことにより、加工対象面にレーザ光の照射部分に形成される照射形状と異なる微細構造が形成されてなることを特徴とする表面微細加工チタン含有ガラス基材。
【請求項１６】
表面微細加工が施される前記チタン含有ガラス基材の加工対象面およびその付近のチタン含有率が、酸化チタンに換算して１≦ＴｉＯ２≦４５（モル％）である請求項１５に記載の表面微細加工チタン含有ガラス基材。
【請求項１７】
前記微細構造が、幅１０μｍ以下の微細構造である請求項１５または１６に記載の表面微細加工チタン含有ガラス基材。
【請求項１８】
前記微細構造が、独立に存在する凸部からなる凸部群を有する構造、山脈状または網目状に存在する凸部からなる凸部群を有する構造、または溝を有する構造である請求項１５〜１７のいずれか１項に記載の表面微細加工チタン含有ガラス基材。
【請求項１９】
前記凸部のチタン含有率が、凸部周囲の谷部よりも高いチタン含有率である請求項１８に記載の表面微細加工チタン含有ガラス基材。
【請求項２０】
前記凸部が、表面に結晶化酸化チタンを含有する請求項１８または１９に記載の表面微細加工チタン含有ガラス基材。
【請求項２１】
前記結晶化酸化チタンがルチル型酸化チタンである請求項２０に記載の表面微細加工チタン含有ガラス基材。
【請求項２２】
表面に微小流路が形成されたチャンネル部材と、該チャンネル部材の蓋部材とからなるマイクロチャンネルチップであって、該チャンネル部材が請求項１５〜２１のいずれか１項に記載の表面微細加工チタン含有ガラス基材からなり、少なくとも前記微小流路の内表面の所定の位置に、前記表面微細加工チタン含有ガラス基材に形成された微細構造が設けられていることを特徴とするマイクロチャンネルチップ。
【請求項２３】
前記蓋部材が、請求項１５〜２１のいずれか１項に記載の表面微細加工チタン含有ガラス基材からなり、前記チャンネル部材に設けられた微小流路の内表面の微細構造が設けられた位置に対応する前記蓋部材の位置に、前記表面微細加工チタン含有ガラス基材に形成された微細構造が設けられている請求項２２に記載のマイクロチャンネルチップ。
【発明の詳細な説明】
【技術分野】
【０００１】
本発明は、チタンが含まれたガラスからなるチタン含有ガラス基材の表面に特定のレーザ光を照射して表面を微細加工した（表面形状を制御した）表面微細加工チタン含有ガラス基材、その基材の製造方法およびその基材を用いたマイクロチャンネルチップに関する。
【背景技術】
【０００２】
近年、マイクロマシニング技術の進歩に伴って、微小流路を流通する被処理流体に対して、予め定めた処理、例えば混合、合成、分離、分析等の各種処理を施すためのマイクロチャンネルチップが開発されている。ここで、マイクロチャンネルチップとは、ガラスやプラスチック等の基板上に微小流路（マイクロチャンネル）を形成したものをいう。
【０００３】
このようなマイクロチャンネルチップとしては、特許文献１および特許文献２に記載のように、微小流路の底面や壁面に光触媒活性を有する物質である酸化チタンからなる薄膜を形成したものが知られている。
【０００４】
特許文献１では、光触媒活性膜に紫外線を照射することにより酸化チタンからなる薄膜を親水性とし、微小流路を流れる流体の流れを制御している。また、特許文献２では、光触媒活性膜に紫外線を照射して強い酸化作用を発揮させ、膜に接触するほとんど全ての有機物を酸化分解させ、膜表面を超親水性にしている。即ち、光触媒活性膜に紫外線を照射して、防汚作用、防曇作用、抗菌作用、滅菌作用、浄化作用等を発揮させて、洗浄が容易な表面にしている。
【０００５】
このように酸化チタンは光触媒として知られており、微小流路の底面や壁面に形成された酸化チタンの薄膜に対する紫外線の照射／遮断を制御することにより、酸化チタンの光触媒作用を制御することができるので、微小流路を流れる被処理流体に対する処理を紫外線照射の制御によって変えることができる。
【０００６】
ガラス基板の表面に酸化チタンの薄膜を形成する方法としては、スパッタ法あるいは蒸着法等の気相成膜によって形成する方法や、ゾルゲル法によってガラス基板上に形成したゲル膜を焼成して結晶化させて形成する方法等が知られている。特許文献１には、酸化チタン膜をスパッタ法やゾルゲル法によって形成することが記載されており、特許文献２には、酸化チタン膜をスパッタ法やスピンコーティング法で形成することが記載されている。
【０００７】
一方、前記マイクロチャンネルチップの開発とは別に、ガラスのレーザ加工に必要なエネルギを低くする（低加工閾値とする）ために、チタン成分をガラスに含有させたレーザ加工用ガラスが開発されている（特許文献３、特許文献４および特許文献５参照）。
【０００８】
特許文献３、特許文献４および特許文献５では、レーザ加工時の加工閾値を測定するために、レーザ加工用ガラスにＮｄ：ＹＡＧレーザの第３高調波（波長：３５５ｎｍ）および第４高調波（波長：２６６ｎｍ）の紫外光（１パルス当たりの照射エネルギが、特許文献３の場合１５〜９００ｍＷ（面積不明）、特許文献４の場合１５〜５００ｍＷ（面積不明）、特許文献５の場合２０９〜５００ｍＪ／ｃｍ２で、周波数２０Ｈｚ、パルス幅５〜８ｎｓｅｃ程度の紫外光）を焦点距離１００ｍｍのレンズで集光し、ガラス試料に２秒間照射することが記載されている。
【０００９】
また、特許文献３、特許文献４および特許文献５に記載のレーザ加工用ガラスと同類で、チタン成分を含有させたガラスにレーザ光（Ｎｄ：ＹＡＧレーザの第３高調波、第４高調波またはＫｒＦエキシマレーザ（２４８ｎｍ）光、一般に１パルス当たりの照射エネルギ５〜１５Ｊ／ｃｍ２、周波数２０Ｈｚ、パルス幅５〜８ｎｓｅｃ程度のレーザ光を使用）を照射することにより、ガラス板に貫通孔や窪みを形成する技術が開示されている（特許文献６参照）。
【特許文献１】特開２００４−１２５４７５号公報
【特許文献２】特開２００４−２０２３３６号公報
【特許文献３】特開２００３−１１２９４５号公報
【特許文献４】特開２００４−１０７１９８号公報
【特許文献５】国際公開第２００４／０６３１０９号パンフレット
【特許文献６】特開２００３−２４６６３８号公報
【発明の開示】
【発明が解決しようとする課題】
【００１０】
前述の光触媒活性は膜表面の酸化チタンと流体との界面で発現するので、界面の面積、即ち膜表面の酸化チタンの量が多い方が光触媒活性をより大きくすることができる。しかし、前述のスパッタ法等の気相法やスピンコーティング法で膜表面の酸化チタンを形成した場合、薄膜の表面は平滑面となり、膜の表面積も小さくなり、膜表面の酸化チタンの量も少なくなる。薄膜の表面積を大きくするためには、例えばガラス基板の表面に予め凹凸を形成してから酸化チタン膜を形成することになり、製造工程が増えてしまうという問題がある。
【００１１】
一方、ゾルゲル法で酸化チタン膜を形成すれば、多数の空孔が存在するいわゆるメソポーラス材料を形成することができる。しかし、このメソポーラス材料の形成には、高温下の熱処理が必要であり、また、製造工程も煩雑になるという問題がある。
また、気相法やスピンコーティング法では、酸化チタン膜を基板の所定の位置に選択的に形成することができない。そのため、ガラス基板の表面の一部、例えば前記微小流路の底面の一部に酸化チタン膜を形成する場合、ガラス基板全面に酸化チタン膜を形成し、その後不要部分をエッチングで除去する必要があるので、製造工程が煩雑になるという問題がある。
【００１２】
一方、特許文献３〜６に記載の技術は、レーザ光によるガラスの孔開けなどが目的であり、その加工面に微細構造が形成されるとの記載はない。
【００１３】
本発明の目的は、簡単に例えば結晶化した酸化チタンを含む幅１０μｍ程度以下の微細構造を所望の位置の加工対象面に形成することができる表面微細加工チタン含有ガラス基材の製造方法を提供することにある。また、このような製造方法により、様々な用途に使用することができる表面微細加工チタン含有ガラス基材を提供することにある。さらに、本発明の他の目的は、上記製造方法により製造された表面微細加工チタン含有ガラス基材を用いたマイクロチャンネルチップを提供することにある。
【課題を解決するための手段】
【００１４】
本発明の表面微細加工チタン含有ガラス基材の製造方法によれば、以下の現象が起こり、チタン含有ガラス基材の加工対象面にレーザ光の照射部分に形成される照射形状と異なる微細構造が形成されるものと考えられる。
【００１５】
すなわち、まずチタン含有ガラス基材の表面にレーザ光を照射すると、そのエネルギの一部は基材に吸収されて熱エネルギに変わる。この熱エネルギによってチタン含有ガラス基材表面の極近傍のみが急速に加熱され、一時的に融液状態になる。また、この基材表面が融液状態になる際にガラスが分相し、冷却されて結晶化される際に部分的に組成比の異なる部分が形成される。例えば、ガラスが分相されたことにより、ある部分のチタン含有率が他の部分に比べて多くなっていた場合には、その部分はレーザ光照射後に急冷される際に、すでに当初の組成とは異なっているので、元のガラス状態にもどることができず、一部で結晶化が起こる。この結果、分相したそれぞれの相は、組成や構造によってレーザ光照射に対する耐性（レーザ光照射による蒸発のしやすさ等）が異なる。このため、酸化チタンを多く含む相がそれ以外の相に比べて耐性が高くなり、レーザ光が照射されたガラス表面に酸化チタンを多く含む相が選択的に残り、微細な凸部群が形成される。
【００１６】
なお、前記レーザ光照射後の急冷は、レーザ光照射工程後のみならず、レーザ光照射中のパルスとパルスとの間のレーザ光を照射していないときにも、雰囲気ガスの冷却作用により起こると考えられる。また、前記説明では、分相・結晶化した後にレーザ光照射に対する耐性が変化することによって凸部群が形成されると考えたが、レーザ光照射中に分相が生じ、融液状態ですでにレーザ光照射に対する耐性が変化している可能性もある。
【００１７】
このようにしてチタン含有ガラス基材の加工対象面にレーザ光を一定の条件で照射することにより、レーザ光照射部分に結晶化した酸化チタンが含まれる微細な凸部群を形成することができる。また、レーザ光の照射条件を変えることにより凸部の形状を含めた表面の微細な形状を制御することができる。
【００１８】
なお、特許文献６の実施例で実施されているレーザ光の照射のように、照射エネルギを大きくし過ぎた場合には、分相した酸化チタンも蒸発するので、レーザ照射部は平坦面になり、微細構造を形成することができない。また、レーザ光の照射エネルギが小さ過ぎる場合には、チタン含有ガラス基材表面温度が充分上昇せず、分相が起こらないので、微細構造を形成することができず平坦面のまま残ることになる。
【００１９】
本発明の請求項１に記載の表面微細加工チタン含有ガラス基材の製造方法（本発明１）では、上記目的を達成するために、チタン含有ガラス基材の表面に設定された加工対象面に、１パルス当たりの照射エネルギが、チタン含有ガラス基材表面がアブレーションまたは蒸発可能な値から２Ｊ／ｃｍ２の範囲、１パルス当たりの照射時間が１〜１００ｎｓｅｃ、パルス数が１〜１００００のレーザ光を照射して、加工対象面にレーザ光の照射部分に形成される照射形状と異なる微細構造を形成させる。
【００２０】
このように所定のレーザ光を照射して微細構造を形成させるため、例えば特許文献１や特許文献２に記載の場合のように酸化チタンを含む膜（以下、酸化チタン膜ともいう）を成膜する必要がなく、かつ、レーザ光はレンズ等を使用して集光できるので、微小な領域の加工対象面であっても選択的に照射することができる。したがって、酸化チタン膜を成膜した後にエッチング処理するといった煩雑な工程を経ることなく、加工対象面の必要な部分のみに、レーザ光の照射部分に形成される照射形状と異なる微細構造を形成することができる。また、特許文献６の実施例で実施されているレーザ光の照射の場合のように、照射エネルギが大き過ぎることにより分相した酸化チタンも蒸発し、加工対象面が平坦面になるということがなく、レーザ光の照射部分に形成される照射形状と異なる微細構造を所望の構造に形成することができる。
【００２１】
ここで、本発明における「レーザ光の照射部分に形成される照射形状と異なる微細構造」との表現について説明する。まず、「レーザ光の照射部分に形成される照射形状」とは、レーザ光の断面形状やマスクを用いて投影される意図的なパターン等のことである。例えば、レーザ光の断面形状とは、円、楕円、矩形等であり、マスクを用いて投影される意図的なパターンとは、文字や図形等である。つまり、「レーザ光の照射部分に形成される照射形状と異なる微細構造」とは、前述の円や楕円、矩形、および文字や図形等の照射形状そのものではなく、それら照射形状内に形成される微細構造のことである。例えば、照射形状が円の場合、レーザ光が照射された加工対象面には、アブレーションまたは蒸発により、その円に近い形状の加工痕が形成され、その加工痕の範囲内に、本発明における微細構造が形成される。この微細構造は、例えば、不規則に形成される凸部群等である。
【００２２】
本発明の請求項２に記載の製造方法（本発明２）によれば、本発明１において、前記チタン含有ガラス基材に加工対象面を複数個設定し、前記レーザ光の照射条件を加工対象面ごとに個別に設定することができる。この場合には、加工対象面ごとに所望の微細構造を形成することができる。すなわち、例えば１つの加工対象面に所定のレーザ光を照射して所定の構造（例えば独立に存在する凸部からなる凸部群を有する構造）を形成した後、照射条件を変更して隣接する別の加工対象面にレーザ光を照射して、別の所定の構造（例えば山脈状または網目状に存在する凸部からなる凸部群を有する構造）を形成することができる。したがって、レーザ光照射という１つのプロセスの中で、複数の加工対象面を連続して形成することができる。また、マスクパターンを通してレーザ光を照射すれば、１回のレーザ光照射プロセスで、複数の微細構造を形成することができる。
【００２３】
本発明の請求項３に記載の製造方法（本発明３）によれば、本発明１または２において、表面微細加工が施される前記チタン含有ガラス基材の加工対象面およびその付近のチタン含有率を、酸化チタンに換算して１≦ＴｉＯ２≦４５（モル％）とする。この場合には、低加工閾値のチタン含有ガラス基材を使用することになるため、均一な微細構造の形成を容易に行なうことができ、表面形状の制御も容易に行なうことができる。
【００２４】
本発明の請求項４に記載の表面微細加工チタン含有ガラス基材の製造方法（本発明４）によれば、本発明１〜３における前記微細構造の形成を、不活性ガス雰囲気下、１パルス当たりの照射エネルギが、チタン含有ガラス基材表面がアブレーションまたは蒸発可能な値から０．７Ｊ／ｃｍ２の範囲のレーザ光を照射することにより行なうことができ、前記微細構造を幅１０μｍ以下の凸部からなる凸部群を有する構造にすることができる。
【００２５】
前記幅１０μｍ以下の凸部からなる凸部群とは、レーザ共焦点顕微鏡写真やＳＥＭ写真等の画像を用いて、例えば、任意に選んだ１０箇所の凸部の幅の平均値が１０μｍ以下になる凸部からなる凸部群のことである。これらの写真の撮影倍率や分解能等の条件は、微細構造の状態を観察可能な条件を適宜選ぶことができる。例えば、倍率２０００倍、高さ分解能３０ｎｍの条件で測定したレーザ共焦点顕微鏡写真を用いて求めることができる。
【００２６】
また、本発明の請求項５に記載の表面微細加工チタン含有ガラス基材の製造方法（本発明５）によれば、本発明４に記載の凸部群を有する構造を、独立に存在する凸部からなる凸部群を有する構造にすることができる。
【００２７】
また、本発明の請求項６に記載の表面微細加工チタン含有ガラス基材の製造方法（本発明６）によれば、本発明４における凸部群を有する構造を、山脈状または網目状に存在する凸部からなる凸部群を有する構造にすることができる。
【００２８】
前記本発明４〜６では、前記レーザ光の照射条件で表面微細加工チタン含有ガラス基材を製造するため、本発明４〜６に記載の凸部群を有する構造を形成することができる。
【００２９】
本発明の請求項７に記載の表面微細加工チタン含有ガラス基材の製造方法（本発明７）によれば、本発明４〜６における不活性ガス雰囲気を、不活性ガスフロー雰囲気にすることができる。このように、不活性ガスフロー雰囲気で表面微細加工チタン含有ガラス基材の加工を行なうため、チタン含有ガラス基材表面から蒸発する成分の除去を速やかに行なうことができ、凸部群を有する構造の形成・制御を行ないやすくすることができる。
【００３０】
また、本発明の請求項８に記載の表面微細加工チタン含有ガラス基材の製造方法（本発明８）によれば、本発明４〜７における不活性ガスとしてヘリウムガスまたは窒素ガスを使用することができる。前記のごとく不活性ガスを限定することにより、本発明における凸部群を有する構造の形成・制御をさらに行ないやすくすることができる。また、チタン含有ガラス基材表面での化学変化を抑制することができる。特にヘリウムガスを使用する場合、例えば後述する図５〜図７に示すように、凸部群を有する構造の形成・制御を、照射するパルス数を変えるという簡単な方法のみで行なうことができ、得られる構造を凸部群を有する構造が明確に発現したものにすることができる。
【００３１】
本発明の請求項９に記載の表面微細加工チタン含有ガラス基材の製造方法（本発明９）によれば、本発明４〜８において、前記凸部群に含まれる凸部のチタン含有率を、凸部周囲の谷部のチタン含有率よりも高くすることが好ましい。
【００３２】
また、本発明の請求項１０に記載の表面微細加工チタン含有ガラス基材の製造方法（本発明１０）によれば、本発明４〜９において、前記凸部を、表面に結晶化酸化チタンを含有させたものにするのがさらに好ましい。
【００３３】
さらに、本発明の請求項１１に記載の表面微細加工チタン含有ガラス基材の製造方法（本発明１１）によれば、本発明１０において、前記結晶化酸化チタンをルチル型酸化チタンとするのが特に好ましい。
【００３４】
本発明９〜１１では、凸部のチタン含有率を凸部周囲の谷部より高くするため、また、凸部表面に酸化チタンを含有させ、該酸化チタンをルチル型酸化チタンとするため、製造されたチタン含有ガラス基材に酸化チタンに基づく高い光触媒活性を保持させることができる。
【００３５】
本発明の請求項１２に記載の表面微細加工チタン含有ガラス基材の製造方法（本発明１２）によれば、本発明１〜１１において、前記加工対象面に前記レーザ光を照射した後、さらにエッチング処理を施す。この結果、加工対象面の表面形状および特性を、エッチング処理によりさらに制御することができる。例えば結晶化酸化チタンが高い含有率で含まれている凸部を有する構造が形成された加工対象面にエッチング処理を施す際に、酸化チタンを除去しやすいエッチング液を使用すれば凸部を小さくすることができ、逆に凸部周囲の谷部を除去しやすいエッチング液を使用すれば谷部をより深くすることによって凸部の高さを高くすることができる。また、上記エッチング処理においてエッチング時間を長くすることにより、凸部周囲の谷部等に溝を有する構造にすることができる。また、前記レーザ光を空気中で照射した後エッチング処理するか、あるいは、前記レーザ光の照射エネルギを高くして、このレーザ光を不活性ガス雰囲気下で照射した後エッチング処理するようにすれば、加工対象面を、凸部が形成されない平坦な面に溝が形成された構造にすることができる。
【００３６】
本発明の請求項１３に記載の表面微細加工チタン含有ガラス基材の製造方法（本発明１３）は、本発明１２において前記エッチング処理により形成される微細構造を、幅１０μｍ以下の溝を有する構造にしたものである。
【００３７】
前記幅１０μｍ以下の溝とは、レーザ共焦点顕微鏡写真やＳＥＭ写真等の画像を用いて、例えば、任意に選んだ１０箇所の溝の幅の平均値が１０μｍ以下になる溝のことである。これらの写真の撮影倍率や分解能等の条件は、微細構造の状態を観察可能な条件を適宜選ぶことができる。例えば、倍率２０００倍、高さ分解能３０ｎｍの条件で測定したレーザ共焦点顕微鏡写真を用いて求めることができる。
【００３８】
本発明の請求項１４に記載の表面微細加工チタン含有ガラス基材の製造方法（本発明１４）によれば、本発明１〜１３において使用するレーザ光を、エキシマレーザによるレーザ光にするのが好ましい。この場合には、微細構造の形成を行ないやすく、形成される微細構造の形状・特性の制御も行ないやすい。
【００３９】
本発明の請求項１５に記載の表面微細加工チタン含有ガラス基材（本発明１５）は、チタン含有ガラス基材の表面に設定された加工対象面に、１パルス当たりの照射エネルギが、チタン含有ガラス基材表面がアブレーションまたは蒸発可能な値から２Ｊ／ｃｍ２の範囲、１パルス当たりの照射時間が１〜１００ｎｓｅｃ、パルス数が１〜１００００のレーザ光を照射することにより、または該レーザ光の照射後さらにエッチング処理を施すことにより、加工対象面にレーザ光の照射部分に形成される照射形状と異なる微細構造が形成されてなる表面微細加工チタン含有ガラス基材である。この場合、表面微細加工チタン含有ガラス基材の表面にレーザ光の照射部分に形成される照射形状と異なる微細構造が形成され、該微細構造として凸部群を有する構造や溝を有する構造が形成されるため、表面積を大きくすることができる。その結果、例えばマイクロチャンネルチップ、フィルタ、微小流路表面の濡れ性制御等の微細構造が凸部群を有する構造の場合の用途、および微小流路表面の濡れ性制御等の微細構造が溝を有する構造の場合の用途等に使用することができる。
【００４０】
本発明の請求項１６に記載の表面微細加工チタン含有ガラス基材（本発明１６）によれば、本発明１５において、微細構造が形成される前記チタン含有ガラス基材の加工対象面およびその付近のチタン含有率が、酸化チタンに換算して１≦ＴｉＯ２≦４５（モル％）であるのが好ましい。
【００４１】
本発明の請求項１７に記載の表面微細加工チタン含有ガラス基材（本発明１７）によれば、本発明１５または１６における微細構造が幅１０μｍ以下の微細構造であることが好ましい。
【００４２】
また、本発明の請求項１８に記載の表面微細加工チタン含有ガラス基材（本発明１８）によれば、本発明１５〜１７における微細構造が、独立に存在する凸部からなる凸部群を有する構造、山脈状または網目状に存在する凸部からなる凸部群を有する構造、または溝を有する構造であるのが好ましい。
【００４３】
これらの場合には、該微細構造を形成した部分に特定の構造や寸法の微細構造が形成され、表面積をさらに大きくすることができる。その結果、例えばマイクロチャンネルチップ、フィルタ、微小流路表面の濡れ性制御等で微細構造が幅１０μｍ以下の微細構造であることが望まれる用途に好適に使用することができる。
【００４４】
また、本発明の請求項１９に記載の表面微細加工チタン含有ガラス基材（本発明１９）によれば、本発明１８において、前記凸部のチタン含有率が、凸部周囲の谷部よりも高いチタン含有率であることが好ましい。
【００４５】
さらに、本発明の請求項２０に記載の表面微細加工チタン含有ガラス基材（本発明２０）によれば、本発明１８または１９において、前記凸部が表面に結晶化酸化チタンを含有するのが好ましい。
【００４６】
また、本発明の請求項２１に記載の表面微細加工チタン含有ガラス基材（本発明２１）によれば、本発明２０において、前記結晶化酸化チタンがルチル型酸化チタンであるのが好ましい。
【００４７】
本発明１９〜２１の表面微細加工チタン含有ガラス基板は、前記のごとくチタン含有率が限定されているので、形成された凸部は周囲の谷部よりもチタン含有率が高くなる。そして、凸部に結晶化酸化チタンが含有され、該酸化チタンがルチル型酸化チタンの場合には、特に酸化チタンに基づく高い光触媒活性を利用する用途、例えば光触媒反応を利用した反応、分解機能を有する微小流路等の用途に好適に使用することができる。
【００４８】
本発明の請求項２２に記載のマイクロチャンネルチップ（本発明２２）は、表面に微小流路が形成されたチャンネル部材と、該チャンネル部材の蓋部材とからなるマイクロチャンネルチップであって、該チャンネル部材が本発明１５〜２１のいずれかに記載の表面微細加工チタン含有ガラス基材からなり、少なくとも前記微小流路の内表面の所定の位置に、チャンネル部材に用いた表面微細加工チタン含有ガラス基材に形成された微細構造が設けられている。
【００４９】
また、本発明の請求項２３に記載のマイクロチャンネルチップ（本発明２３）によれば、本発明２２において、前記蓋部材が、本発明１５〜２１のいずれかに記載の表面微細加工チタン含有ガラス基材からなり、前記チャンネル部材に設けられた微小流路の内表面の微細構造が設けられた位置に対応する前記蓋部材の位置に、蓋部材に用いた表面微細加工チタン含有ガラス基材に形成された微細構造が設けられている。
【００５０】
これらの場合には、マイクロチャンネルチップの微小流路の少なくとも一部に本発明１５〜２１のいずれかに記載の微細構造が設けられているため、マイクロチャンネルチップに微細構造が設けられていることによる効果、たとえば微小流路に流れる流体を混合する効果、該微細構造に光を照射した場合に光触媒として作用する効果等の効果が得られるマイクロチャンネルチップを得ることができる。
【００５１】
本発明における凸部の幅の求め方を図１に示す。図１（ａ）は、独立に存在する凸部１０１であり、円に近い形状を有している例である。このような凸部１０１の幅Ｗ１は、外接する円１００の直径で近似することができる。図１（ｂ）は、同じく独立に存在する凸部１０２であるが、細長い形状を有している例である。このような凸部１０２の幅Ｗ２は、中央付近の幅とすることができる。図１（ｃ）は、同じく独立に存在する凸部１０３であり、細長い形状を有しているが、分岐を伴っている例である。このような場合、各枝をそれぞれ１つの凸部と見なし、凸部の幅は、分岐部分を避けた各枝の中央付近の幅、この場合３つの枝それぞれの中央付近の幅Ｗ３１、Ｗ３２、Ｗ３３とすることができる。
【００５２】
ここで、凸部の輪郭は、前記の画像から目視で判断してもよいし、画像処理の手法を用いて、例えば、２値化等の手法により判断してもよい。また、幅の測定は、画像と同じ倍率の目盛との比較により求めてもよいし、画像処理の手法を用いて、例えば、粒子の直径を測定する手法や、２点間の距離を測定する手法等を用いてもよい。これらの画像処理の手法は、周知の技術を適宜用いることができる。
【００５３】
前記凸部が山脈状または網目状に存在し、もはや独立に存在していない場合、前記の図１（ｃ）の場合と同様にして幅を測定することができる。もし、凸部が山のように斜面を形成しており、輪郭の識別が困難な場合は、凸部の両側に隣接する２つの谷部の間隔を幅と見なすことができる。また、谷部の識別が困難な場合は、隣り合う凸部との間隔を幅の代わりに用いてもよい。同軸落射照明を用いて撮影したレーザ共焦点顕微鏡写真の場合、凸部の頂上の連なりや谷部の連なりが明るく観察されるので、識別しやすくなる。
【００５４】
また、微細構造が溝である場合も、前記凸部と同様にして、幅を測定することができる。
さらに、前記チタン含有ガラス基材とは、チタン含有ガラス基材そのもののみならず、チタン含有ガラス基材の表面に例えばパターン化加工を施したもの等をも含む概念である。
【００５５】
また、前記チタン含有ガラス基材の加工対象面およびその付近のチタン含有率とは、深さについては、加工を行なうチタン含有ガラス基材の表面から少なくとも加工を行なう深さ＋５００μｍまでの深さ、広さについては、少なくともレーザ光を照射する形状の外縁＋５００μｍまでの広さまでのチタン含有率のことである。通常は基材全体にチタンを含有したガラス基材を用いることが、チタン含有ガラス基材の製造の点から望ましい。
【００５６】
さらに、凸部群を有する構造における「有する」とは、凸部群を必ず有するが、他の構造については有してもよく、有さなくてもよいということである。溝を有する構造等における「有する」も同様の意味である。
【発明の効果】
【００５７】
本発明の表面微細加工チタン含有ガラス基材の製造方法によれば、チタン含有ガラス基材の加工対象面にレーザ光を照射することによって、レーザ光の照射部分に形成される照射形状と異なる微細構造であって、該照射形状の上に形成される微細構造を、該微細構造の表面形状を制御して形成することができる。また、レーザ光はレンズ等を使用して集光できるので、微小な加工対象面に対しても選択的にレーザ光を照射することができ、必要な部位のみに微細構造を、表面形状を制御して形成することができる。さらに、マスクパターンを通してレーザ光を照射すれば、１回のレーザ光照射プロセスで、複数の部位に微細構造を、表面形状を制御して形成することができる。また、複数の加工対象面に個別にレーザ光の照射条件を制御することによって、加工対象面ごとに個別に微細構造を、表面形状を制御して形成することができるので、レーザ光照射という１つのプロセスの中で、複数の加工対象面を連続して加工することができる。さらに、レーザ光を照射することによって表面形状が制御された加工対象面にエッチング処理を施すことによって、加工対象面の表面形状をさらに制御することができる。また、チタン含有ガラス基材の加工対象面にレーザ光を照射するだけで、結晶化した酸化チタンが含まれる微細な凸部を形成することができるので、従来技術のように酸化チタン膜を成膜した後に不要部分を除去するためにエッチング処理するといった煩雑な工程を経ることなく、必要な部位である加工対象面のみに結晶化した酸化チタンが含まれる微細な凸部を有する凸部群を形成することができる。
【００５８】
また、本発明の表面微細加工チタン含有ガラス基材によれば、表面微細加工チタン含有ガラス基材の表面にレーザ光の照射部分に形成される照射形状と異なる微細構造が形成され、該微細構造として凸部群を有する構造や溝を有する構造が形成されるため、表面の凸部群を有する構造や溝を有する構造を利用した用途や、凸部群の凸部に含まれている酸化チタンの光触媒としての機能を利用した用途等に使用することができる。
【００５９】
さらに、本発明のマイクロチャンネルチップによれば、チャンネル部材の微小流路に形成した凸部群を有する構造または網目状の溝を有する構造を利用して、微小流路を流れる被処理流体の処理を行なうことができる。
【発明を実施するための最良の形態】
【００６０】
以下に、本発明を実施するための最良の形態を説明する。
（表面微細加工チタン含有ガラス基材の製造方法）
本実施形態においては、チタン含有ガラス基材の表面に設定された加工対象面にレーザ光を照射することにより、レーザ光の照射部分に照射形状に応じた形状が形成されるとともに、該照射形状の中に微細構造が形成される。
【００６１】
本実施形態に使用されるチタン含有ガラス基材は、チタンを酸化チタン（ＴｉＯ２）に換算（以下のチタン量はすべて酸化チタン（ＴｉＯ２）換算量である）して１モル％以上、好ましくは５モル％以上、さらに好ましくは１０モル％以上で、４５モル％以下、好ましくは４０モル％以下、さらに好ましくは３５モル％以下含有するガラスから形成された基材である。酸化チタンの含有率が前記範囲内である場合には、チタン含有ガラス基材をレーザ加工する場合の加工閾値が低くなるため好ましい。酸化チタンの含有率が高くなり過ぎると、チタン含有ガラス基材の製造において、分相が起こりやすく、また、酸化チタンの結晶化が起こりやすくなるため、高品質のチタン含有ガラス基材を製造しにくくなる。一方、酸化チタンの含有率が低くなり過ぎると、レーザ加工する場合の加工閾値が高くなり、加工しにくくなる。
【００６２】
ＴｉＯ２以外の成分としては、例えばＳｉＯ２、Ｂ２Ｏ３等のチタン含有ガラス基材を構成する主成分、Ａｌ２Ｏ３や、Ｌｉ２Ｏ、Ｎａ２Ｏ、Ｋ２Ｏ、Ｒｂ２Ｏ、Ｃｓ２Ｏ、ＭｇＯ、ＣａＯ、ＳｒＯ、ＢａＯ等のチタン含有ガラス基材を構成する副成分があげられる。
【００６３】
前記チタン含有ガラス基材を構成する主成分のうちのＳｉＯ２は、チタン含有ガラス基材を構成する成分として使用される成分であり、Ｂ２Ｏ３等はチタン含有ガラス基材の性質を改善する必要がある場合にＳｉＯ２とともに使用される成分である。
前記Ａｌ２Ｏ３は、必要によりＴｉＯ２とともに使用される成分である。
【００６４】
前記ＴｉＯ２およびＴｉＯ２以外の成分の使用割合としては、例えば
２０≦（ＳｉＯ２＋Ｂ２Ｏ３）≦７９（モル％）
１≦（Ａｌ２Ｏ３＋ＴｉＯ２）≦４５（モル％）
５≦（Ｌｉ２Ｏ＋Ｎａ２Ｏ＋Ｋ２Ｏ＋Ｒｂ２Ｏ＋Ｃｓ２Ｏ＋ＭｇＯ＋ＣａＯ＋ＳｒＯ＋ＢａＯ）≦６０（モル％）
但し、１≦ＴｉＯ２≦４５（モル％）
であるのが好ましく、さらに
３０≦（ＳｉＯ２＋Ｂ２Ｏ３）≦７０（モル％）
５≦（Ａｌ２Ｏ３＋ＴｉＯ２）≦４５（モル％）
１０≦（Ｌｉ２Ｏ＋Ｎａ２Ｏ＋Ｋ２Ｏ＋Ｒｂ２Ｏ＋Ｃｓ２Ｏ＋ＭｇＯ＋ＣａＯ＋ＳｒＯ＋ＢａＯ）≦３５（モル％）
但し、５≦ＴｉＯ２≦４５（モル％）
であるのが好ましく、また、
３０≦ＳｉＯ２≦５５（モル％）
０≦Ａｌ２Ｏ３≦２０（モル％）
１０≦ＴｉＯ２≦４０（モル％）
０≦ＭｇＯ≦３５（モル％）
であるのが好ましい。なお、前記成分の使用割合はすべて酸化物に換算した割合である。また、以下の成分の使用割合もすべて酸化物に換算した割合である。
【００６５】
本実施形態において、表面微細加工チタン含有ガラス基材の製造のために照射されるレーザ光は、１パルス当たりの照射エネルギがチタン含有ガラス基材表面がアブレーションまたは蒸発可能な値以上で、上限は２Ｊ／ｃｍ２である。凸部群を有する構造が独立に存在する凸部からなる凸部群（以下、独立に存在する凸部群ともいう）である場合および山脈状または網目状に存在する凸部からなる凸部群（以下、山脈状または網目状に存在する凸部群ともいう）である場合には、前記上限が０．７Ｊ／ｃｍ２以下であるのが、加工対象面に幅１０μｍ以下の凸部からなる凸部群を有する構造（以下、幅１０μｍ以下の凸部群を有する構造ともいう）を形成させることができる点から好ましい。特許文献６に記載のレーザ光照射の場合のように１パルス当たりの照射エネルギが大き過ぎる場合には、レーザ光を照射しても加工対象面に幅１０μｍ以下の凸部群を有する構造を形成させることはできない。
【００６６】
前記凸部群を有する構造が独立に存在する凸部群である場合として、凸部の裾部が互いに接せず独立に存在する構造、裾部が互いに接するまたは重なり合うように存在する凸部を有する構造および前記２つの構造が混在した構造があげられる。また、前記凸部群を有する構造が山脈状または網目状に存在する凸部群である場合として、凸部群が山脈状に存在する構造、凸部群が網目状に存在する構造および前記２つの構造が混在した構造があげられる。
【００６７】
前記レーザ光の１パルス当たりの照射時間は、使用する装置にもよるが、通常１〜１００ｎｓｅｃ程度になるが、好ましくは５〜４０ｎｓｅｃ程度である。
【００６８】
また、前記レーザ光の１パルス当たりの照射時間は、使用するチタン含有ガラス基材に対するレーザ光の透過率によるが、透過率が６０％以下のレーザ光の場合、１ｎｓｅｃ／パルス以上、好ましくは１０ｎｓｅｃ／パルス以上で、１００ｎｓｅｃ／パルス以下、好ましくは５０ｎｓｅｃ／パルス以下であるのが好ましい。例えばＫｒＦエキシマレーザ光（２４８ｎｍ）の場合、２０〜４０ｎｓｅｃ／パルスであるのがさらに好ましく、ＸｅＣｌエキシマレーザ光（３０８ｎｍ）の場合、２０〜４０ｎｓｅｃ／パルスであるのがさらに好ましい。なお、１パルス当たりの照射時間とは、パルス強度最大値を１とした場合、パルス強度が０．５以上の時間のことである。
【００６９】
さらに、前記レーザ光のパルス数は、形成しようとする表面構造によって異なるため一概には規定できないが、一般に１以上、１００００以下の範囲から選ばれる。不活性ガス雰囲気下でレーザ光を照射する場合、レーザ光のパルス数が多くなるにしたがって凸部が高くなり、あるパルス数を超える頃になると、もはや凸部の高さはほとんど増加しなくなる。これ以上レーザ光のパルス数を多くしても、凸部はほとんど変化しなくなる。
【００７０】
本発明者らの実験結果からすると、加工対象面に微細構造が形成されるか否かは、１パルス当たりの照射エネルギおよび１パルス当たりの照射時間で規定されるある一定の値を超えるか否かによる。この値が小さ過ぎる場合には、加工対象面に変化が起こらず、適当な範囲の場合には、表面の分相・一部成分の蒸発が起こり凸部群が形成され、この値が大き過ぎる場合には、表面の全成分の蒸発が起こり凸部群が形成されない。そして、前記値が適当な場合、パルス数が増加するにしたがって凸部群が成長し、凸部群に含まれる凸部が独立に存在する構造→凸部群に含まれる凸部が山脈状または網目状に存在する構造へと変化し、ある一定のパルス数以上になると、凸部群の成長が止まり、微細構造はほとんど変化しなくなる。すなわち、レーザ光の照射により形成される微細構造は、チタン含有ガラス基材の組成、レーザ光１パルス当たりの照射エネルギ、１パルス当たりの照射時間およびパルス数、レーザ光を照射する雰囲気により決定されるものと考えられる。したがって、これらの条件を変更することにより、各種凸部群を有する構造を形成することができるものと考えられる。
【００７１】
さらに、前記レーザ光の繰り返し周波数（パルス周波数）は、０．１Ｈｚ以上、好ましくは１Ｈｚ以上で、１ｋＨｚ以下、好ましくは２００Ｈｚ以下であるのが好ましい。例えばレーザ光がＫｒＦエキシマレーザ光（２４８ｎｍ）の場合、２〜８Ｈｚであるのが好ましく、ＸｅＣｌエキシマレーザ光（３０８ｎｍ）の場合も、２〜８Ｈｚであるのが好ましい。
【００７２】
前記レーザ光としては、例えばエキシマレーザ（ＸｅＣｌ（３０８ｎｍ）、ＫｒＦ（２４８ｎｍ）、ＡｒＦ（１９３ｎｍ））、ＹＡＧレーザ（基本波（１０６４ｎｍ）、第２高調波（５３２ｎｍ）、第３高調波（３５５ｎｍ）、第４高調波（２６６ｎｍ））等からのレーザ光を使用することができる。これらのうちでは、エキシマレーザ（ＸｅＣｌ（３０８ｎｍ）、ＫｒＦ（２４８ｎｍ）、ＡｒＦ（１９３ｎｍ））光が大面積の一括加工が可能な点から好ましい。
【００７３】
また、前記加工対象面へのレーザ光の照射は、例えば大気（空気）中や、窒素ガス雰囲気下、ヘリウムガス雰囲気下等の不活性ガス雰囲気下、減圧下（例えば０．１〜１００ｈＰａの減圧下）等で行なうことができる。大気中での照射は、照射後、エッチング処理を施すことにより溝状の構造を形成するのに適し、窒素ガス雰囲気下およびヘリウムガス雰囲気下等の不活性ガス雰囲気下、特にヘリウムガス雰囲気下での照射は、凸部群を有する構造（凸部が独立に存在する凸部群である構造および凸部が山脈状または網目状に存在する凸部群である構造等）の形成に適する。なお、凸部群を有する構造を形成した加工対象面にエッチング処理を施すことにより、凹凸を制御した表面構造にすることができ、さらにエッチング処理を施すことにより、溝状の表面構造にすることができる。
【００７４】
前記窒素ガス雰囲気下やヘリウムガス雰囲気下における雰囲気下とは、窒素ガスやヘリウムガスを加工対象面にフローさせながら、または窒素ガスやヘリウムガスの中でという意味である。窒素ガスやヘリウムガスを加工対象面にフローさせながら表面加工を行なう場合には、レーザ光照射により蒸発するガラス成分が除去されやすい、表面の化学変化が起こりにくい等の点から好ましい。
【００７５】
前記のごとくチタン含有基材の表面に設定された加工対象面に所定のレーザ光が照射されるが、レーザ光のスポットサイズは、例えばＫｒＦエキシマレーザの場合、レーザ出射口から約４ｍの位置で、有効範囲が約１０×１０ｍｍ□のものがあげられ、ＸｅＣｌエキシマレーザの場合、レーザ出射口から約１ｍの位置で、有効範囲が約５×５ｍｍ□のものがあげられる。また、レーザ光のビーム強度を均一化する必要がある場合には、ビームホモジナイザを適宜使用してもよい。加工対象面に照射する場合は、これらのレーザ光をレンズ系により拡大または縮小し、また、必要に応じマスクと組み合わせることにより、任意の形状とすることができる。
【００７６】
このようにして行なわれる加工により、加工面積は、例えば幅１０×１０μｍから加工装置の可動範囲内とすることができ、深さ０．０１〜１００μｍ程度の加工穴または加工溝を形成することができ、該加工穴または加工溝の表面には、例えば幅１０μｍ以下の微細構造（例えば幅１０μｍ以下の凸部群を有する構造）が形成される。前記幅１０μｍ以下の微細構造は、例えばその微細構造を形成する凸部群が全加工面積の１０〜９０％の範囲を占めることができる。
【００７７】
前記凸部群を有する構造が、独立に存在する凸部群の内の凸部がそれぞれ独立に存在する場合、通常、凸部の直径は０．１〜５μｍ程度、高さは０．０１〜１μｍ程度、全加工面積に占める割合は１０〜５０％程度、１００μｍ□に存在する凸部の数は１０２〜１０５個程度になる。
【００７８】
また、前記凸部群を有する構造が、独立に存在する凸部群の内の凸部が互いに接するまたは重なり合うように存在する場合、通常、幅数μｍ、凸部の連結長さは１〜１００μｍ程度、高さ（谷部の底と凸部の頂上との差）は０．１〜１０μｍ程度、全加工面積に占める割合は５０〜７０％程度、１００μｍ□に存在する凸部の数は１０２〜１０３個程度になる。
【００７９】
さらに、前記凸部群を有する構造が、山脈状または網目状に存在する凸部群である場合、通常、山脈状または網目状を形成する凸部の幅は数μｍ程度、高さ（谷部の最も低い底と凸部の頂上との差）は１〜１０μｍ程度、全加工面積に占める割合は７０〜９０％程度になる。
【００８０】
前記チタン含有ガラス基材に微細構造が形成される加工対象面が複数個設定されている場合、レーザ光の照射条件を加工対象面ごとに個別に設定することができる。
【００８１】
このようにして加工対象面に形成された凸部のチタン含有率は、凸部周囲の谷部のチタン含有率よりも高くなり、該凸部の表面には結晶化酸化チタンが含有される。前記結晶化酸化チタンは、ラマン散乱のピーク位置が酸化チタンのルチル型と一致することから、ルチル型酸化チタンであることが確認されている。また、該酸化チタンの含有率が、凸部周囲の谷部の含有率よりも高いことが確認されている。
【００８２】
前述のエッチング処理について、詳細に説明する。
前記加工対象面にエッチング処理を施す際に加工対象面が複数ある場合、すべての加工対象面に同一のエッチング処理を施してもよく、個々の加工対象面に異なるエッチング処理を施してもよい。個々の加工対象面に異なるエッチング処理を施す場合、エッチング処理を施す加工対象面以外の基材表面をマスクし、エッチング処理を行なう等の方法によればよい。
【００８３】
前記エッチング処理に使用するエッチング液としては、形成された凸部群を有する構造の谷部を重点的にエッチングし、谷部をより深くすることによって凸部の高さを高くしたい場合には、谷部に多く含まれる酸化チタン以外の成分をエッチングしやすいエッチング液、例えばフッ化水素（ＨＦ）水溶液（フッ酸）、フッ酸と他の酸の混合物等を使用すればよい。
【００８４】
エッチングを行なう条件には特別な限定はなく、微細構造が所望の形状に形成される条件を採用すればよい。
【００８５】
凸部群が形成されない条件、例えば、空気中で、所定のレーザ光を照射した場合や不活性ガス雰囲気下で特定の照射エネルギのレーザ光を加工対象面に照射した場合等にも、溝を有する構造を形成することができる。このことから、加工対象面に確認困難なマイクロクラックが形成していることがわかる。
【００８６】
凸部群を有する構造を形成した加工対象面にエッチング処理を行なうことにより形成される溝を有する構造について述べる。凸部群が、あまり発達していない独立に存在する凸部群である場合、エッチング前後のレーザ共焦点顕微鏡写真を見比べても、凸部群の位置と溝の位置との関連性は明確とは言えない。この場合の溝を有する構造の形成は、前記マイクロクラックを基にしていると考えられる。
【００８７】
一方、凸部群が、発達した凸部群（凸部が互いに連結した細長い凸部群や、凸部が山脈状または網目状に存在する凸部群）である場合、それらの凸部や谷部に沿った溝やそれらに沿っていない溝が存在している。凸部や谷部に沿った溝は、前述のように、酸化チタンの含有率の差によりエッチングの度合いに差がついたためと考えられ、凸部や谷部に沿っていない溝は、凸部群の下に形成されていた前記マイクロクラックを基にしていると考えられる。
【００８８】
前記溝を有する構造としては、例えば、網目状等の幅１０μｍ以下の溝を有する構造があげられる。
【００８９】
前記のごとく、エッチングにより表面微細加工チタン含有ガラス基材の表面の構造を、ユーザが所望する形状により近く合わせることができるので、表面微細加工チタン含有ガラス基材の汎用性が向上し、利用範囲の拡大を図ることができる。
【００９０】
（表面微細加工チタン含有ガラス基材）
本発明１５の表面微細加工チタン含有ガラス基材は、チタン含有ガラス基材の表面に設定された加工対象面に、１パルス当たりの照射エネルギが、チタン含有ガラス基材表面がアブレーションまたは蒸発可能な値から２Ｊ／ｃｍ２の範囲、１パルス当たりの照射時間が１〜１００ｎｓｅｃ、パルス数が１〜１００００のレーザ光を照射することにより、または該レーザ光の照射後さらにエッチング処理を施すことにより、加工対象面にレーザ光の照射部分に形成される照射形状と異なる微細構造が形成された表面微細加工チタン含有ガラス基材である。
【００９１】
前記微細構造が、前記レーザ光を照射することにより、または該レーザ光の照射後さらにエッチング処理を施すことにより、加工対象面にレーザ光の照射部分に形成される照射形状と異なる微細構造として形成されたものである限り、特に限定はない。例えば表面微細加工チタン含有ガラス基材をマイクロチャンネルチップの製造に使用する場合、マイクロチャンネルの微小流路の一部に前記微細構造が設けられていれば、チタン含有ガラス基材の表面に前記微細構造が形成されていることになる。
【００９２】
前記微細構造が、例えば幅１０μｍ以下の微細構造、例えば凸部群を有する構造であり、そのうちでも独立に存在する凸部群を有する構造または山脈状または網目状に存在する凸部群を有する構造にすることができる。このようにすることにより表面積を大きくすることができる。また、該凸部のチタン含有率が、凸部周囲の谷部のチタン含有率よりも高くなり、該凸部の表面には、結晶化した酸化チタン、特にルチル型酸化チタンが多く含まれている層が形成されている。この結果、該表面の凹凸形状を利用した用途および凸部表面に多く含まれている酸化チタンの光触媒としての機能を利用した用途に好適に用いることができる。例えば、本発明の表面微細加工チタン含有ガラス基材を使用してマイクロチャンネルチップを製造した場合、被処理流体である溶液が流れる微小流路の壁面に微細な凸部群を形成することができる。この際、２つの微小流路を流れる異なる溶液を混合して１つの微小流路に流すように構成したマイクロチャンネルチップにおいて、異なる溶液が別々に流れる２つの微小流路が合流する合流部の下流側微小流路の表面に微細加工を施しておけば、微小流路の壁面に形成された微細な凸部群によって溶液に乱流が生じる。この結果、２種の溶液の混合を促進することができる。また、微小流路を流れる溶液に所定の化学反応を起こさせるように構成されたマイクロチャンネルチップの場合、微小流路の表面の適当な部位に表面微細加工を施し、さらに要すれば光（紫外線）を照射する。該光（紫外線）が照射されると、表面微細加工部分に含まれている酸化チタンが光触媒として機能するため、溶液の化学反応を促進させることができる。光触媒機能が必要な微小流路と混合による反応のみが必要な微小流路とが近接しており、光（紫外線）照射と光（紫外線）非照射との区別が困難である場合、後者を網目状の溝とすることで光照射の影響を受けないようにすることができる。
【００９３】
（マイクロチャンネルチップ）
本発明２２のマイクロチャンネルチップは、表面に微小流路が形成されたチャンネル部材と、該チャンネル部材の蓋部材とからなるマイクロチャンネルチップであって、該チャンネル部材が発明１５〜２１のいずれかに記載の表面微細加工チタン含有ガラス基材からなり、少なくとも前記微小流路の内表面の所定の位置に、チャンネル部材に用いた前記表面微細加工チタン含有ガラス基材に形成されている微細構造が設けられているマイクロチャンネルチップである。
【００９４】
また、本発明２３のマイクロチャンネルチップは、発明２２における前記蓋部材が、発明１５〜２１のいずれかに記載の表面微細加工チタン含有ガラス基材からなり、前記チャンネル部材に設けられた微小流路の内表面の微細構造が設けられた位置に対応する位置に、蓋部材に用いた前記表面微細加工チタン含有ガラス基材に形成されている微細構造が設けられているマイクロチャンネルチップである。
【００９５】
前記チタン含有ガラス基材の表面に形成された微小流路としては、例えば幅数十μｍ〜百数十μｍ、深さ数十μｍ〜百数十μｍ程度の溝部が一般的である。
【００９６】
前記溝部から形成される微小流路は、マイクロチャンネルチップの用途に応じて適宜選ばれるため、特に限定されるものではないが、例えば２種の液を混合・反応させる場合、図２、図３、図４に示すごとき微小流路を使用することができる。
【００９７】
図２は、図３に示すマイクロチャンネルチップ１のＩ‐Ｉ断面説明図であり、図４（ａ）に示す溝部内に微細構造が形成されたチタン含有ガラス基材（チャンネル部材２）上に、図４（ｂ）に示す蓋部材３を重ね、マイクロチャンネルチップ１にした図である。図２には、さらに、第１の供給口４、取出口６、第１の供給用微小流路１０、処理用微小流路１２が示されている。
【００９８】
また、図３はマイクロチャンネルチップ１の平面説明図であり、図３には、第２の供給口５、第２の供給用微小流路１１、溝部内に形成された微細構造部１３が示されている。さらに、図４（ａ）には、第１の供給用微小流路用溝部７、第２の供給用微小流路用溝部８、処理用微小流路用溝部９が示されている。
【００９９】
図３に示すマイクロチャンネルチップ１を使用する場合、第１の供給口４から供給された第１の流体および第２の供給口５から供給された第２の流体が合流した後、処理用微小流路１２に設けられた微細構造部１３に存在する微細構造（凸部）によって合流液に乱流が生じ、混合が促進される。また、微小流路を流れる合流液に所定の化学反応を起こさせるように構成したマイクロチャンネルチップの場合には、微小流路の表面の適当な位置に微細構造（凸部）を形成し、さらに要すれば該位置に光（紫外線）を照射する。これによって、微細構造に含まれている酸化チタンが光触媒として機能するので、合流液の化学反応を促進することができる。混合・反応後、取出口６から取り出される。
【０１００】
前記微小流路内を流れる被処理流体としては、例えば生物の血液、体液などや、薬品、試薬などを含む溶液や、微小な固体を含む液体や気体等があげられるが、これらに限定されるものではない。
【０１０１】
前記マイクロチャンネルチップの説明は、液体の混合・反応に使用する場合の説明であるが、この他に、微小流路の一部に局所的に微細構造を形成し、その表面形状の違いにより流体の流れを変化させたり、抵抗を変化させたりする、表面への吸着性を制御する、微小流路壁面の撥水性あるいは親水性を制御する、光スイッチバイオセンサあるいは光ポンプの活性層とする、高い隆起（バンプ）状凸部群を形成することができる場合、微小流路中に設けるフィルタとして使用する、微小流路の殺菌を行なう部位とする等の用途への利用も期待されている。また、化学反応を微小流路中で行なうケミカルチップ、ＤＮＡ、蛋白質他生体系の物質の抽出、分析を行なうバイオチップ、気相では、有害ガスの分解・分析などに使用される。その他、ラマン散乱、蛍光吸収等の光学測定を微小流路中で行なう分析用チップとして使用される。
【０１０２】
なお、本発明２２〜２３は、表面微細加工したチタン含有ガラス基材をマイクロチャンネルチップの用途に使用した例であるが、マイクロチャンネルチップ以外の用途としては、チタン含有ガラス基材表面に光活性を付与する必要があるさまざまな用途、例えば反応容器等チタン含有ガラス基材表面に微細な凹凸を形成する必要があるさまざまな用途、例えば散乱板、親水性や疎水性の調整が必要な用途等があげられる。
【実施例】
【０１０３】
次に本発明を実施例に基づきさらに具体的に説明するが、本発明はこれらに限定されるものではない。
【０１０４】
はじめに、使用したチタン含有ガラス基材の組成、使用したレーザの種類および照射条件、エッチング条件、得られた試料の評価方法について説明する。
１  使用したチタン含有ガラス基材の組成
なお、以下の説明においてチタン含有ガラス基材を単にガラスという。
【０１０５】
【表１】
2006265082.tif 000003
【０１０６】
２  使用したレーザの種類
（１）ラムダ・フィジックス社製ＥＧＭ−２０１ＭＳＣとＣＯＭＰｅｘ２０１を使用し、光源としてＫｒＦエキシマレーザおよびＸｅＣｌエキシマレーザを使用した。
【０１０７】
（２）照射条件
（ｉ）ＫｒＦエキシマレーザ
照射エネルギ（Ｊ／ｃｍ２）：０．２〜１の範囲から選択
周波数              ：５Ｈｚ
照射時間（ＦＷＨＭ）：３０ｎｓｅｃ／パルス
パルス数（回）      ：１〜１０００の範囲から選択
雰囲気              ：ヘリウムガスフロー雰囲気、窒素ガスフロー雰囲気、空気中
から選択
加工面積            ：８００×８００μｍ
ビームホモジナイザ  ：ＭｉｃｒｏＬａｓ製ＶａｌｉｏＬａｓ 
スポットサイズ      ：ビームホモジナイザを使用してビーム強度を均一化後、レー
ザ出射口から約４ｍの位置で、有効範囲が約１０×１０ｍｍ
□
【０１０８】
（ii）ＸｅＣｌエキシマレーザ
照射エネルギ（Ｊ／ｃｍ２）：０．２〜０．８の範囲から選択
周波数              ：５Ｈｚ
照射時間（ＦＷＨＭ）：３０ｎｓｅｃ／パルス
パルス数（回）      ：５００
雰囲気              ：ヘリウムガスフロー雰囲気
加工面積            ：２５０×２５０μｍ
ビームホモジナイザ  ：なし
スポットサイズ      ：レーザ出射口から約１ｍの位置で、有効範囲が約５×５ｍｍ
□
【０１０９】
（iii）加工対象面に照射する場合は、これらのレーザ光をレンズ系により拡大または縮小し、また、必要に応じマスクと組み合わせることにより、任意の形状とする。
【０１１０】
３  エッチング条件
１％ＨＦ水溶液を室温で使用し、１〜４分間の範囲から選択した時間実施。
【０１１１】
４  得られた試料の評価方法
（１）表面の形状観察
（ｉ）レーザ共焦点顕微鏡（キーエンス社製ＶＫ−８５００）観察により行なった。
測定条件：２００〜２０００倍で観察した。
独立に存在する凸部群の直径および山脈状または網目状に存在する凸部群の幅および高さは、２０００倍測定条件で、高さ分解能３０ｎｍ、１０箇所の測定部について加算平均することにより求めた。
（ii）ＳＥＭ（キーエンス社製ＶＥ−７８００）観察により行なった。
【０１１２】
（２）表面の組成・構造観察
（ｉ）顕微ラマン散乱分析
顕微ラマン散乱分析装置（日本分光（株）製ＮＲＳ−１０００）を使用して加工表面の相状態を調べた。
測定条件：光源ｃｗＮｄ：ＹＡＧ２倍波（波長５３２ｎｍ、ビーム径約１μｍ）を使用。
【０１１３】
（ii）ＥＰＭＡ分析
ＥＰＭＡ分析装置（日本電子（株）製ＪＸＡ−８２００）を使用して加工表面の組成割合を調べた。
測定条件：加速電圧１０ｋＶ、照射電流５×１０−８Ａ、点数３００×３００、測定面積４８×４８μｍ。
【０１１４】
（３）光触媒活性の評価方法
光触媒活性の評価のため、光触媒製品フォーラムで提案されている「光触媒製品における湿式分解性能試験方法」（２００４．０５．２８改訂）に準じ、湿式メチレンブルー分解試験を行ない、その測定結果から光触媒製品の分解性能の尺度となる分解活性示数（Ｒ）の算出を行なった。
【０１１５】
「光触媒製品における湿式分解性能試験方法」からの変更点および使用装置を以下に示す。
（ｉ）試験片の調製
試験片数は、１個とした。６０ｍｍ□のガラス（チタン含有ガラス基材）の中央に、４０ｍｍ□を超える試験片を調製した。また、紫外線照射によるメチレンブルーの直接の分解の影響を確かめるため、未加工のソーダライムガラス１個を比較試験片とした。
【０１１６】
（ii）試験片の清浄化
純水１０００ｍｌ／１回を使用し、５分間の超音波洗浄を２回行なった。
【０１１７】
（iii）メチレンブルーの吸着
吸着時間を１２時間から１８時間に変更した。
【０１１８】
（iv）紫外線照射によるメチレンブルー分解
メチレンブルー試験液を注入後、１２０分間暗所に放置して、吸光度に変化がないことを確認後、紫外線（ＵＶ）の照射を開始した。前記試験方法に従い、２０分間照射毎に、照射時間の合計が１８０分間になるまで、吸光度の測定を行なった。また、１８０分間の照射後もその後の変化を確認するために、２００、２２０、２４０、４５０分間照射後の測定を行なった。吸光度の測定に用いた試験液を試験セルに戻した後、溶液の濃度斑を低減するために、試験液の攪拌を行なった。
【０１１９】
（ｖ）分解活性示数（Ｒ）の計算
分解活性示数（Ｒ）の計算に用いる吸光度Ａｂｓ．(ｔ)（ｔは照射時間）の基準値は、紫外線照射直前に測定し、これをＡｂｓ．(０)とした。
分解活性示数（Ｒ）を計算するためのメチレンブルー試験液濃度（ＭＢ濃度）Ｃ(ｔ) ［μｍｏｌ／Ｌ］は、前記試験方法の式（２）、（３）より、
Ｃ(ｔ)＝１０[μｍｏｌ／Ｌ]／ Ａｂｓ．(０)×Ａｂｓ．(ｔ)
とした。
分解活性示数（Ｒ）の計算に用いる吸光度は、前記試験方法に従い、２０〜１８０分の９点から４点を選んだ。この４点の吸光度を最小二乗法により近似した傾きを求め、１０３倍したものが、分解活性示数（Ｒ）[ｎｍｏｌ／Ｌ／分]となる。
【０１２０】
（vi）使用装置
・超音波洗浄器：シープ社製ＵＴ−２０４、出力２００Ｗ、周波数３９ｋＨｚ。
・ブラックライト蛍光ランプ：東芝ライテック（株）製ＦＬ２０Ｓ−ＢＬＢ、ピーク波長３５２ｎｍ、２０Ｗ。
・分光光度計：Ｐｅｒｋｉｎ  Ｅｌｍｅｒ社製Ｌａｍｂｄａ９００。
【０１２１】
［実施例１］
Ｔ２５（ＴｉＯ２２５モル％のガラス、２５ｍｍ□）の表面に、ヘリウムガスフロー雰囲気下（ヘリウムガスを、φ６ｍｍ、ガラス表面に対して４５度の角度、ガラス表面から２〜３ｍｍの位置に設けられたノズルから１００ｍｌ／分の割合でフロー）において、ＫｒＦエキシマレーザを照射エネルギ０．３Ｊ／ｃｍ２で、パルス数が１、５、１０、２０、３０、５０、７０、１００、２００、５００になるように変えて、ビームホモジナイザとレンズ系およびマスクを用いてレーザ光を０．８ｍｍ□の大きさにして照射し、ガラス表面の微細加工を行なった。
【０１２２】
得られた表面微細加工ガラス表面のレーザ共焦点顕微鏡観察を行ない、写真撮影した。結果を図５（パルス数０〜１０）、図６（パルス数２０〜７０）、図７（パルス数１００〜５００）に示す。なお、図５のパルス数０は、レーザ光照射前のガラス表面のレーザ共焦点顕微鏡観察を行ない、写真撮影したものである。落射照明を用いているので水平に近い面が明るく、斜面が暗く観察された。凸部の高さはＳＥＭ観察により求めた。
【０１２３】
図５には、パルス数０のとき、フラットな表面であったものが、パルス数１になると、サブミクロンオーダーの凸部（ブラック・スポット）が出現し、パルス数５では、径が約１〜２μｍで高さが約０．１μｍの凸部（バンプ）が形成され、パルス数１０では、凸部の高さが約０．３μｍに成長することが示されている。
【０１２４】
また、図６には、パルス数の増加にともない凸部が成長し、パルス数３０になると、高さ約０．５μｍの凸部が連結し始め、パルス数５０では、高さ約１．０μｍの凸部がさらに連結して、細長い凸部となることが示されている。パルス数７０では、連結がさらに進み、分岐を伴った細長い凸部となることが示されている。
【０１２５】
さらに、図７には、パルス数１００では、高さ約１．６μｍの分岐を伴った峰のある山脈状の構造となり、パルス数２００では、山脈状の構造がさらに連なった高さ約３μｍの網目（ネットワーク）状の構造になり、パルス数５００になると、網目状の構造の高さがさらに高くなることが示されている。ここで、パルス数１００以上の図では、山脈状の構造の頂上部を連ねた部分と谷部を連ねた部分が明るく観察されている。
【０１２６】
パルス数１〜２０の場合、凸部の幅および長さが１０μｍ以下であり、凸部間の間隔も１０μｍ以下である。パルス数３０〜７０の場合、凸部の幅が１０μｍ以下であり、凸部間の間隔も１０μｍ以下である。また、パルス数１００〜５００の場合、前述の山脈状の構造の頂上部を連ねた部分と谷部を連ねた部分から、凸部の幅が１０μｍ以下であることがわかる。
【０１２７】
前記照射エネルギを０．５Ｊ／ｃｍ２に変えた場合にも、同様の網目状の構造が形成されることが確認されている。
【０１２８】
なお、照射エネルギを０．４Ｊ／ｃｍ２でパルス数を５００にした場合、高さが約７μｍ、照射エネルギを０．６Ｊ／ｃｍ２でパルス数を５００にした場合、高さが約９μｍになることがＳＥＭ観察により確認されている。
【０１２９】
Ｔ２５についての顕微ラマン散乱分析では、凸部からＴｉＯ２（ルチル相）が確認されている。また、ＥＰＭＡ分析からも、凸部ではＴｉがガラス母体よりも高濃度に分布していることが確認されている。これらの結果から、レーザ照射によりガラス中の蒸発しやすいＳｉＯ２、Ｎａ２Ｏ等が多く蒸発し、蒸発しにくいＴｉＯ２が多く残り、ＴｉＯ２リッチな相からＴｉＯ２結晶が析出していると考えられる。
前記パルス数と表面の状態の関係を表２にまとめて示す。
【０１３０】
【表２】
2006265082.tif 000004
【０１３１】
［実施例２］
前述の「光触媒活性の評価方法」に従い、分解活性示数（Ｒ）を求めた。
【０１３２】
実施例１で使用したガラスを６０ｍｍ□に代え、その中央に４０ｍｍ□を超える加工表面を有する試験片（表面微細加工ガラス）を調製した。加工表面でのスポットサイズが３×１０ｍｍ□のレーザ光（パルス数２００）を位置をずらしながら繰り返し照射し、４０ｍｍ□を超える範囲に、隙間なく表面加工を行なった。
【０１３３】
得られた試験片の加工表面を観察したところ、実施例１のパルス数２００の加工表面と同等の加工表面が連続して得られていた。
【０１３４】
得られた試験片と比較試験片（ソーダライムガラス）を用いた場合のそれぞれの吸光度を測定し、メチレンブルー試験液濃度（ＭＢ濃度）を算出した。表３にそれらの測定結果を示す。
【０１３５】
得られたＭＢ濃度（６０、８０、１００、１２０分の４点）から、分解活性示数（Ｒ）を算出したところ、試験片では１．９ｎｍｏｌ／Ｌ／分であり、比較試験片では０．０ｎｍｏｌ／Ｌ／分であった。
【０１３６】
比較試験片の結果から、紫外線照射によるメチレンブルーの直接の分解の影響はないことがわかる。よって、前記試験片（表面微細加工ガラス）の加工表面には、光触媒製品の分解性能が有ることがわかった。
【０１３７】
【表３】
2006265082.tif 000005
【０１３８】
［実施例３］
実施例１で使用したヘリウムガスフロー雰囲気下を窒素ガスフロー雰囲気下に、パルス数を２００および５００に変えた他は実施例１と同様にしてガラス表面の微細加工を行なった。
【０１３９】
得られた表面微細加工ガラス表面のレーザ共焦点顕微鏡観察を行ない、写真撮影した。パルス数２００の結果を図８に示す。
【０１４０】
図８中の○で囲んだ部分に、網目状の構造が充分発達していない場所が認められる以外、実施例１と同様の構造が形成されていることがわかる。網目状の構造が充分発達していない場所は網目が詰まった構造となっている。
【０１４１】
また、得られた微細加工表面の顕微ラマン散乱分析の結果、凸部の網目状部分からＴｉＯ２結晶（ルチル型結晶）に帰属するピークが確認された。
【０１４２】
［実施例４］
実施例１で使用したパルス数を１、２、５、１０、２０、５０、１００、２００、５００に変えた他は実施例１と同様にしてガラス表面の微細加工を行なった。
得られた表面微細加工ガラスのうち、パルス数が１、２、５、５０の場合について１％ＨＦ水溶液処理を行なった後、表面微細加工ガラス表面のレーザ共焦点顕微鏡観察を行ない、写真撮影した。結果を図９（パルス数１、２、５）、図１０（ｃ）（パルス数５０）に示す。
【０１４３】
パルス数が１、２、５の場合、いずれも１％ＨＦ水溶液処理前は（網目状の）溝は観察されなかったが、１％ＨＦ水溶液処理により図９に示すように（網目状の）溝が観察されるようになった。
パルス数が５０の場合については、比較のために１％ＨＦ水溶液処理前のレーザ共焦点顕微鏡観察写真（図１０（ａ））および１％ＨＦ水溶液処理時間を１分間および２分間にしたレーザ共焦点顕微鏡観察写真（図１０（ｂ）および（ｃ））を合わせて示した。
【０１４４】
図１０（ａ）、（ｂ）、（ｃ）中の○で示した部分は同一個所である。レーザ光照射により形成されたほぼ楕円形の凸部（ＴｉＯ２リッチ）が、１分間のＨＦ水溶液処理では残存しているが、２分間のＨＦ水溶液処理では溶出し、消失していることがわかる。実際に図１０（ａ）の前記楕円形部分の表面プロファイルを測定すると、凸部になっていた（ＴｉＯ２は耐ＨＦ性が大きいと予想される）。しかし、ＨＦ水溶液処理時間が長くなるにつれて、凸部の基礎のガラスが溶解するため、２分間のＨＦ水溶液処理後は当初の凸状の網目構造は溶出してしまう。（ｃ）では、元の凸部周囲の谷部に沿った溝と沿っていない溝が網目状に形成されていた。これらの溝からはＴｉＯ２のラマンピークは検出されなかった。前述の図９についても記載したように、レーザ照射のみでは酸処理前の段階で網目状の溝が観察されないにもかかわらず、ＨＦ水溶液処理により、２パルス以上のレーザ照射の場合に網目状の溝が形成されている。このことから、前記凸部周囲の谷部に沿っていない溝は、マイクロクラックに因り、そのマイクロクラック部分が選択的に溶出することで強調され、形成されると考えられる。このマイクロクラック形成の一因に、熱膨張率に差のあるＴｉＯ２およびＳｉＯ２二相への相分離があると考えられる。そのため、（ａ）と（ｃ）では凸部と溝の違いはあるものの同スケールでの網目状の構造が観察されたと考えられる。
【０１４５】
以上のように、ＨＦ水溶液処理による網目の形成は、
レーザ照射→相分離によるＴｉＯ２網目（凸部）とマイクロクラックの形成→ＨＦ水溶液処理→マイクロクラック（上記相分離が一因）部の溶出による網目（溝）形成
によるものと考えられる。
【０１４６】
［実施例５］
実施例１で使用したヘリウムガスフロー雰囲気下を空気中に、パルス数を５００に、照射エネルギを１Ｊ／ｃｍ２、０．８Ｊ／ｃｍ２、０．６Ｊ／ｃｍ２に変えた他は実施例１と同様にしてガラス表面の微細加工を行なった。
得られた表面微細加工ガラス表面のレーザ共焦点顕微鏡観察を行なったが、表面微細加工ガラス表面は図７（ｋ）と異なり、平坦であった。その平坦部に不鮮明な網目構造が観察された。
得られた表面微細加工ガラス表面を１％ＨＦ水溶液中で２〜４分間処理したところ、網目構造が観察された。
【０１４７】
得られたＨＦ水溶液処理表面微細加工ガラス表面のレーザ共焦点顕微鏡観察を行ない、写真撮影した。照射エネルギを１Ｊ／ｃｍ２の場合の結果を図１１に示す。
図１１の網目は溝であり、溝の幅が１０μｍ以下であることがわかる。よって、前記平坦部の不鮮明な網目構造は、マイクロクラックの一部であったものと考えられる。
【０１４８】
［実施例６］
実施例１で使用したヘリウムガスフロー雰囲気下を空気中に、パルス数を１０００に、照射エネルギを０．６Ｊ／ｃｍ２に変えた他は実施例１と同様にしてガラス表面の微細加工を行なった。
得られた表面微細加工ガラスを１％ＨＦ水溶液中で２分間処理した。
得られたＨＦ水溶液処理表面微細加工ガラス表面のＳＥＭ写真撮影を行なった。結果を図１２に示す。
図１２の網目は溝であり、溝の幅が１０μｍ以下であることがわかる。
【０１４９】
［実施例７］
実施例１におけるパルス数を５００に、照射エネルギを０．６Ｊ／ｃｍ２に変えた他は実施例１と同様にしてガラス表面の微細加工を行なった。
得られた表面微細加工ガラス表面のＳＥＭ写真撮影を行なった。結果を図１３に示す。
図１３（ａ）は表面を真上から撮影した写真、（ｂ）は４５度の角度から撮影した写真、（ｃ）は６０度の角度から撮影した写真である。図１３の３枚の写真から、凸部が網目状〜山脈状に連なっており、凸部に囲まれた谷部が存在し、網目状〜山脈状の凸部の幅が１０μｍ以下であることが明確に理解できる。
【０１５０】
［実施例８］
実施例１におけるパルス数を５００に、照射エネルギを１Ｊ／ｃｍ２、０．８Ｊ／ｃｍ２、０．６Ｊ／ｃｍ２、０．４Ｊ／ｃｍ２、０．２Ｊ／ｃｍ２に変えた他は実施例１と同様にしてガラス表面の微細加工を行なった。
得られた表面微細加工ガラス表面のＳＥＭ観察を行なった結果、０．８Ｊ／ｃｍ２以上では山脈状〜網目状の凸部は得られず、また、０．２Ｊ／ｃｍ２以下でも山脈状〜網目状の凸部は得られなかった。この結果から、本実施例の条件で山脈状〜網目状の凸部を得るためには、照射エネルギ０．３〜０．７Ｊ／ｃｍ２が好ましいことがわかる。
【０１５１】
［実施例９］
実施例１で使用したガラス（Ｔ２５）をＴ４０（ＴｉＯ２４０モル％）に、パルス数を５００に、照射エネルギを０．８Ｊ／ｃｍ２、０．６Ｊ／ｃｍ２、０．４Ｊ／ｃｍ２、０．３Ｊ／ｃｍ２、０．２Ｊ／ｃｍ２に変えた他は実施例１と同様にしてガラス表面の微細加工を行なった。得られた表面微細加工ガラス表面のＳＥＭ観察を行なった結果、Ｔ４０の場合にも、Ｔ２５の場合と同様にガラス表面の微細加工を行なうことができた。
具体的には、０．８Ｊ／ｃｍ２の場合には、平坦になり、０．６Ｊ／ｃｍ２、０．４Ｊ／ｃｍ２および０．３Ｊ／ｃｍ２の場合には、凸部が連なった山脈状〜網目状の構造が形成された。０．２Ｊ／ｃｍ２の場合には、サブミクロンオーダーの凸部を有する構造が形成された。
【０１５２】
一方、１分間のＨＦ水溶液処理により、０．６Ｊ／ｃｍ２、０．４Ｊ／ｃｍ２および０．３Ｊ／ｃｍ２の場合には、山脈状〜網目状の構造が強調された。０．８Ｊ／ｃｍ２の場合には、網目状のマイクロクラックが形成され、０．２Ｊ／ｃｍ２の場合には、平坦になった。
また、２〜４分間のＨＦ水溶液処理により、すべてについて網目状の溝を有する構造が形成された。
【０１５３】
図１４（ａ）は、０．４Ｊ／ｃｍ２の場合に得られたＨＦ水溶液処理なしの表面を真上から撮影したＳＥＭ写真である。
【０１５４】
［実施例１０］
実施例１で使用したガラス（Ｔ２５）をＴ５（ＴｉＯ２５モル％）に、パルス数を５００に、照射エネルギを０．８Ｊ／ｃｍ２、０．６Ｊ／ｃｍ２、０．４Ｊ／ｃｍ２、０．３Ｊ／ｃｍ２、０．２Ｊ／ｃｍ２に変えた他は実施例１と同様にしてガラス表面の微細加工を行なった。得られた表面微細加工ガラス表面のＳＥＭ観察を行なった結果、Ｔ５の場合にも、Ｔ２５の場合と同様にガラス表面の微細加工を行なうことができた。
具体的には、すべての場合について、サブミクロンオーダーの独立した凸部を有する構造が形成されていた。Ｔ５の場合には、より小さなサイズではあるが、Ｔ２５の場合と同様に凸部を有する構造が形成された。
【０１５５】
一方、２〜４分間のＨＦ水溶液処理により、すべてについてサブミクロンオーダーの網目状の溝を有する構造が形成された。
【０１５６】
図１４（ｂ）は、０．４Ｊ／ｃｍ２の場合に得られたＨＦ水溶液処理なしの表面を真上から撮影したＳＥＭ写真である。図１４（ａ）との比較から、図１４（ｂ）に撮影されている凸部がサブミクロンオーダーと小さいことがわかる。
【０１５７】
［実施例１１］
実施例１で使用したＫｒＦエキシマレーザをＸｅＣｌエキシマレーザに、ガラス（Ｔ２５）をＴ３０（ＴｉＯ２３０モル％）に、パルス数を５００に、照射エネルギを０．８Ｊ／ｃｍ２、０．６Ｊ／ｃｍ２、０．４Ｊ／ｃｍ２、０．３Ｊ／ｃｍ２、０．２Ｊ／ｃｍ２に変えた他は実施例１と同様にしてガラス表面の微細加工を行なった。得られた表面微細加工ガラス表面のＳＥＭ観察を行なった結果、０．８Ｊ／ｃｍ２の場合には、網目状のマイクロクラックが形成された。０．６Ｊ／ｃｍ２の場合には、凸部が連なった山脈状〜網目状の構造が形成された。０．４Ｊ／ｃｍ２、０．３Ｊ／ｃｍ２および０．２Ｊ／ｃｍ２の場合には、網目状のマイクロクラックおよびサブミクロンオーダーの凸部が混在した。
【０１５８】
一方、２〜４分間のＨＦ水溶液処理により、０．８Ｊ／ｃｍ２および０．６Ｊ／ｃｍ２の場合には、網目状の溝を有する構造が形成された。また、０．４Ｊ／ｃｍ２、０．３Ｊ／ｃｍ２および０．２Ｊ／ｃｍ２の場合には、サブミクロンオーダーの網目状の溝を有する構造が形成された。
【０１５９】
レーザ光としてＫｒＦエキシマレーザを使用する場合と比較して、低照射エネルギで形成される山脈状に存在する凸部を有する構造がより小さく約１μｍ以下になる点が異なっていた。また、低照射エネルギと高照射エネルギでマイクロクラックが形成されやすく、特に高照射エネルギの０．８Ｊ／ｃｍ２の場合には、それが顕著であった。
【０１６０】
［実施例１２］
実施例１で使用したＫｒＦエキシマレーザをＸｅＣｌエキシマレーザに、ガラス（Ｔ２５）をＴ４０（ＴｉＯ２４０モル％）に、パルス数を５００に、照射エネルギを０．８Ｊ／ｃｍ２、０．６Ｊ／ｃｍ２、０．４Ｊ／ｃｍ２、０．３Ｊ／ｃｍ２、０．２Ｊ／ｃｍ２に変えた他は実施例１と同様にしてガラス表面の微細加工を行なった。得られた表面微細加工ガラス表面のＳＥＭ観察を行なった結果、０．８Ｊ／ｃｍ２の場合には、網目状のマイクロクラックが形成された。０．６Ｊ／ｃｍ２の場合および０．４Ｊ／ｃｍ２の場合には、凸部が連なった山脈状〜網目状の構造が形成された。０．３Ｊ／ｃｍ２および０．２Ｊ／ｃｍ２の場合には、網目状のマイクロクラックおよびサブミクロンオーダーの凸部が混在した。
【０１６１】
一方、１分間のＨＦ水溶液処理により、０．８Ｊ／ｃｍ２の場合には、網目状の溝を有する構造が形成された。また、０．６Ｊ／ｃｍ２および０．４Ｊ／ｃｍ２の場合には、凸部が連なった山脈状〜網目状の構造が強調されていた。０．３Ｊ／ｃｍ２および０．２Ｊ／ｃｍ２の場合には、サブミクロンオーダーの網目状の溝を有する構造が形成された。
【０１６２】
また、２〜４分間のＨＦ水溶液処理により、０．８Ｊ／ｃｍ２、０．６Ｊ／ｃｍ２および０．４Ｊ／ｃｍ２の場合には、網目状の溝を有する構造が形成された。また、０．３Ｊ／ｃｍ２および０．２Ｊ／ｃｍ２の場合、サブミクロンオーダーの網目状の溝を有する構造が形成された。
【０１６３】
レーザ光としてＫｒＦエキシマレーザを使用する場合と比較して、低照射エネルギで形成される山脈状に存在する凸部を有する構造がより小さく約１μｍ以下になる点が異なっていた。また、低照射エネルギと高照射エネルギでマイクロクラックが形成されやすく、特に高照射エネルギの０．８Ｊ／ｃｍ２の場合には、それが顕著であった。
【０１６４】
［実施例１３］
図２〜図４に示したごときマイクロチャンネルチップ１を製造した。
図４（ａ）に示すチャンネル部材２に設けられた第１の供給用微小流路用溝部７、第２の供給用微小流路用溝部８、処理用微小流路用溝部９は、いずれも幅約１０μｍ、深さ約５０μｍであり、第１の供給用微小流路用溝部７、第２の供給用微小流路用溝部８の長さは約２０００μｍであった。第１の供給用微小流路用溝部７、第２の供給用微小流路用溝部８の合流点から約１００μｍの位置に約１０００μｍの長さにわたって微細加工を施した。
前記微細加工部の構造は、山脈状に存在する凸部からなる凸部群を有する構造であった。
【０１６５】
図４（ａ）に示すチャンネル部材２の上に、チャンネル部材２に対応する図４（ｂ）に示す蓋部材３を設けることにより、マイクロチャンネルチップ１を製造した。
【０１６６】
以上のような本発明のマイクロチャンネルチップを製造し、使用すると、下記の効果が得られる。
（１）処理用微小流路用溝部９の底面に形成された微細構造部１３（凸部）を利用して、処理用微小流路１２に供給される２種の原料流体の混合を促進させることができる。
（２）ルチル型酸化チタンが含まれている凸部に紫外線を照射することによって酸化チタンを光触媒として機能させることができるので、処理用微小流路１２に供給される２種の原料流体による化学反応を促進することができる。
【０１６７】
上記実施例１３は、以下のように変更してもよい。
合流部の下流側部位の微細構造部１３に、不規則な網目状の微細な溝を形成してもよい。この場合には、網目状の微細な溝を利用して処理用微小流路１２を流れる２種の原料流体に対して施す所定の処理を促進することができる。
【産業上の利用可能性】
【０１６８】
本発明の活用例としては、ガラス（チタン含有ガラス基材）の表面形状を制御する例があげられる。また、表面形状が制御されたガラス（チタン含有ガラス基材）は、その表面形状を利用して様々な用途に使用することが可能である。さらに、表面形状が制御されたガラス（チタン含有ガラス基材）を用いて構成したマイクロチャンネルチップは、微小流路を流れる被処理流体に対して施す処理（混合や化学反応など）を促進することができるので、様々な用途に使用することが可能である。
【図面の簡単な説明】
【０１６９】
【図１】本発明における微細構造を形成する凸部の幅の求め方を説明するための図であり、図中の（ａ）〜（ｃ）は、それぞれ円に近い形状を有する独立に存在する凸部の場合、細長い形状を有する独立に存在する凸部の場合、および分岐を伴った細長い形状を有する独立に存在する凸部の場合の幅の求め方の説明図である。
【図２】本発明のマイクロチャンネルチップの断面説明図である。
【図３】本発明のマイクロチャンネルチップの平面説明図である。
【図４】（ａ）は、本発明のマイクロチャンネルチップを構成するチャンネル部材の平面説明図、（ｂ）は、該マイクロチャンネルチップを構成する蓋部材の平面説明図である。
【図５】実施例１で製造した表面微細加工ガラス表面のレーザ共焦点顕微鏡写真および微細加工前のガラス表面のレーザ共焦点顕微鏡写真であり、図中の（ａ）〜（ｄ）は、それぞれレーザ光のパルス数が０、１、５、１０の場合の写真である。
【図６】実施例１で製造した表面微細加工ガラス表面のレーザ共焦点顕微鏡写真および微細加工前のガラス表面のレーザ共焦点顕微鏡写真であり、図中の（ｅ）〜（ｈ）は、それぞれレーザ光のパルス数が２０、３０、５０、７０の場合の写真である。
【図７】実施例１で製造した表面微細加工ガラス表面のレーザ共焦点顕微鏡写真および微細加工前のガラス表面のレーザ共焦点顕微鏡写真であり、図中の（ｉ）〜（ｋ）は、それぞれレーザ光のパルス数が１００、２００、５００の場合の写真である。
【図８】実施例３で製造した表面微細加工ガラス表面のレーザ共焦点顕微鏡写真である。
【図９】実施例４で製造した表面微細加工ガラス表面のレーザ共焦点顕微鏡写真であり、図中の（ａ）〜（ｃ）は、それぞれレーザ光のパルス数が１、２、５の場合の写真である。
【図１０】実施例４で製造した表面微細加工ガラス表面のレーザ共焦点顕微鏡写真であり、図中の（ａ）〜（ｃ）は、いずれもレーザ光のパルス数が５０で、それぞれＨＦ水溶液処理０分、１分、２分の場合の写真である。
【図１１】実施例５で製造した照射エネルギ１Ｊ／ｃｍ２の場合の表面微細加工ガラス表面のレーザ共焦点顕微鏡写真である。
【図１２】実施例６で製造した表面微細加工ガラス表面のＳＥＭ写真である。
【図１３】実施例７で製造した表面微細加工ガラス表面のＳＥＭ写真であり、図中の（ａ）は表面を真上から撮影した写真、（ｂ）は４５度の角度からの写真、（ｃ）は６０度の角度からの写真である。
【図１４】実施例９および実施例１０で製造した表面微細加工ガラス表面のＳＥＭ写真であり、図中の（ａ）は実施例９で製造した表面微細加工ガラス表面を真上から撮影した写真、（ｂ）は実施例１０で製造した表面微細加工ガラス表面を真上から撮影した写真である。
【符号の説明】
【０１７０】
１…マイクロチャンネルチップ、２…チャンネル部材、３…蓋部材、４…第１の供給口、５…第２の供給口、６…取出口、７…第１の供給用微小流路用溝部、８…第２の供給用微小流路用溝部、９…処理用微小流路用溝部、１０…第１の供給用微小流路、１１…第２の供給用微小流路、１２…処理用微小流路、１３…微細構造部、１００…外接する円、１０１…円に近い形状を有する独立に存在する凸部、１０２…細長い形状を有する独立に存在する凸部、１０３…分岐を伴った細長い形状を有する独立に存在する凸部、Ｗ１…円に近い形状を有する独立に存在する凸部の幅、Ｗ２…細長い形状を有する独立に存在する凸部の幅、Ｗ３１、Ｗ３２、Ｗ３３…分岐を伴い、細長い形状の３個の枝を有する独立に存在する凸部の幅。
【図１】
2006265082.tif 000006
【図２】
2006265082.tif 000007
【図３】
2006265082.tif 000008
【図４】
2006265082.tif 000009
【図５】
2006265082.tif 000010
【図６】
2006265082.tif 000011
【図７】
2006265082.tif 000012
【図８】
2006265082.tif 000013
【図９】
2006265082.tif 000014
【図１０】
2006265082.tif 000015
【図１１】
2006265082.tif 000016
【図１２】
2006265082.tif 000017
【図１３】
2006265082.tif 000018
【図１４】
2006265082.tif 000019